(57)【要約】      【課題】  本発明の課題は、弾性塗料塗膜への密着性良好であり、外装用としては、雨、紫外線などに対する耐候性、耐水性の良好なトップコート塗料を提供すること、及び該トップコート用塗料に好適な共重合体エマルジョンを提供することである。      【解決手段】水への溶解度が１重量％超の親水性ラジカル重合性モノマー（ａ）０．１〜１０重量％、及び水への溶解度が１重量％以下の疎水性ラジカル重合性モノマー（ｂ）９０〜９９．９重量％を水性媒体中で重合してなる、ガラス転移温度が０〜５０℃の共重合体エマルジョン。    【選択図】なし【特許請求の範囲】
【請求項１】
水への溶解度が１重量％超の親水性ラジカル重合性モノマー（ａ）０．１〜１０重量％、及び水への溶解度が１重量％以下の疎水性ラジカル重合性モノマー（ｂ）９０〜９９．９重量％を水性媒体中で重合してなる、ガラス転移温度が０〜５０℃の共重合体エマルジョン。
【請求項２】
共重合体のガラス転移温度が１０〜３０℃であることを特徴とする請求項１記載の共重合体エマルジョン。
【請求項３】
疎水性ラジカル重合性モノマー（ｂ）が、スチレン、及び／またはガラス転移温度が２０℃以上のホモポリマーを形成し得る炭素数４以上のアルキル（メタ）アクリレートであることを特徴とする請求項１又は２記載の共重合体エマルジョン。
【請求項４】
炭素数４以上のアルキル（メタ）アクリレートが、ｔｅｒｔ−ブチルメタクリレートであることを特徴とする請求項３記載の共重合体エマルジョン。
【請求項５】
請求項１〜４いずれか記載の共重合体エマルジョンを含有することを特徴とする建築複層弾性塗膜用トップコート塗料。
【発明の詳細な説明】
【技術分野】
【０００１】
本発明は、建築塗料用途に使用される水性塗料に関するものであり、詳しくは複層中塗り用弾性塗膜への密着性に優れた水性トップコートに関するものである。
【背景技術】
【０００２】
水性アクリルエマルジョンは、水性塗料などの各種コーティング材、水性粘着剤・接着剤、不織布用バインダ−などの繊維加工剤、紙加工用バインダ−、水性インキなどの用途に使用されている。
【０００３】
複層中塗りの弾性塗料塗膜の上に塗工されるトップコート塗料は、従来溶剤系樹脂を使用した塗料が主流を占めていた分野である。近年、環境対応から水性化が急速に進み、従来溶剤系樹脂が主流を占めてきた建築用塗料の分野、特に弾性防水塗料の分野にも水性塗料が徐々に使用されつつある。
しかし、より耐久性、耐水性を要求される場合には、トップコート塗料としてはまだまだ溶剤系塗料が使用されているのが現状である。その理由として、弾性塗料塗膜に対する密着性、耐水性、耐候性の不十分なことがあげられる。
【０００４】
ここでいう弾性塗料とは、弾性防水塗料、中塗り弾性塗料とも呼ばれており、コンクリートなどの建築物基材に亀裂が生じても塗膜がよく伸縮して、下地の割れをカバーし内部を保護し、温度の昇降に対しても影響を受けにくい機能を有する塗料をいう。
中塗り弾性塗料は、以下に示すように複数の塗料を多数積層して「複層塗膜」形成をする際に使用される。「複層塗膜」形成をすることを複層塗装システムともいう。
即ち、複層塗装システムとは、一般にコンクリートなどの建築物基材に、まず下地調整を目的としたシ−ラ−とも呼ばれている下塗り用塗料を塗布し、その下塗りシーラーの上に中塗り弾性塗料を塗布し、その中塗り弾性塗膜の上に、トップコート塗料を塗装することをいう。
【０００５】
この複層塗装システムに用いられる中塗り弾性塗料には、ガラス転移温度が−２０℃以下の比較的柔らかいホモポリマーを形成し得る疎水性モノマーを主たる構成成分とする共重合体エマルジョンが多く使用されている。
従って、密着性の観点から、中塗り弾性塗料から形成される中塗り弾性塗膜の上に塗装されるトップコート塗料は、中塗り弾性塗料同様に疎水性に富むとともに組成面でも近似していることが好ましい。
しかし、建築用のトップコート塗料用のエマルジョンには、重合安定性、顔料混和安定性などの各種安定性が要求されるが、疎水性ラジカル重合性モノマ−だけではこれらの要求に十分応えることができない。
【発明の開示】
【発明が解決しようとする課題】
【０００６】
本発明の課題は、弾性塗料塗膜への密着性良好であり、外装用としては、雨、紫外線などに対する耐候性、耐水性の良好なトップコート塗料を提供すること、及び該トップコート用塗料に好適な共重合体エマルジョンを提供することである。
【課題を解決するための手段】
【０００７】
本発明は、水への溶解度が１重量％超の親水性ラジカル重合性モノマー（ａ）０．１〜１０重量％、及び水への溶解度が１重量％以下の疎水性ラジカル重合性モノマー（ｂ）９０〜９９．９重量％を水性媒体中で重合してなる、ガラス転移温度が０〜５０℃の共重合体エマルジョンに関するものである。
また、本発明は、共重合体のガラス転移温度が１０〜３０℃であることを特徴とする上記発明に記載の共重合体エマルジョンに関するものである。
そして、また本発明は、疎水性ラジカル重合性モノマー（ｂ）が、スチレン、及び／またはガラス転移温度が２０℃以上のホモポリマーを形成し得る炭素数４以上のアルキル（メタ）アクリレートであることを特徴とする上記発明に記載の共重合体エマルジョンに関するものである。
また、本発明は、炭素数４以上のアルキル（メタ）アクリレートが、ｔｅｒｔ−ブチルメタクリレート（以下、メタクリル酸ｔ−ブチル、と記載する場合もある）であることを特徴とする上記発明に記載の共重合体エマルジョンに関するものである。
そして、本発明は、上記発明のいずれかに記載の共重合体エマルジョンを含有することを特徴とする建築塗料に用いられる複層弾性塗料用トップコート塗料に関するものである。
【発明の効果】
【０００８】
本発明によれば、複層弾性塗料塗膜との密着性のよい水性アクリル系エマルジョンを得ることができる。その結果として、複層弾性塗膜全体の耐久性が向上し、塗料本来の目的である内部保護機能がいっそう向上した。さらにこの水性アクリル系共重合体エマルジョンは、重合安定性をはじめ顔料混和性などの各種安定性にすぐれ、皮膜化したあとの耐水性も良好で、その他の各種建築塗料用樹脂として特に有用である。
【発明を実施するための最良の形態】
【０００９】
本発明において用いられる水への溶解度が１重量％超の親水性ラジカル重合性モノマー（ａ）としては、
アクリル酸、メタクリル酸、イタコン酸、マレイン酸、フマ−ル酸、クロトン酸などのカルボキシル基含有モノマ−、
アクリル酸ヒドロキシエチル、アクリル酸ヒドロキシプロピル、アクリル酸ヒドロキシブチル、メタクリル酸ヒドロキシエチル、メタクリル酸ヒドロキシプロピル、メタクリル酸ヒドロキシブチルなどの水酸基含有モノマー、
アクリルアマイド、メタクリルアマイド、ダイアセトンアクリルアマイドなどのアマイド系モノマー、
Ｎ−メチロールアクリルアマイドなどのメチロール基含有モノマー、
アクリル酸グリシジル、メタクリル酸グリシジルなどのエポキシ基含有モノマー、などのいわゆるエマルジョンの安定化に寄与する官能基モノマーとも呼ばれている親水性のモノマーが挙げられる。
なお、エマルジョンを構成する共重合体の硬さを支配する骨格モノマーと呼ばれているメタクリル酸メチル、アクリル酸メチル、アクリル酸エチルなどのアクリル酸（メタクリル酸）エステル類、及び酢酸ビニル、アクリロニトリルなども水への溶解度が１重量％超なので本発明でいう親水性モノマーの分類の中に含まれる。
なお、溶解度とは、２０℃におけるモノマーの水への溶解度のことである。
【００１０】
本発明において用いられる水への溶解度が１重量％以下の疎水性ラジカル重合性モノマー（ｂ）としては、スチレン、ビニルトルエン、αメチルスチレンなどのスチレン系モノマー、アクリル酸ｎ−ブチル、アクリル酸イソブチル、アクリル酸ｎ−ヘキシル、アクリル酸２−エチルヘキシル、アクリル酸ｎ−オクチル、アクリル酸イソボロニル、アクリル酸シクロヘキシルなどのアクリル酸エステル類、
メタクリル酸ｎ−ブチル、メタクリル酸ｔｅｒｔ−ブチル、メタクリル酸−ｉｓｏブチル、メタクリル酸ｎ−ヘキシル、メタクリル酸イソボロニル、メタクリル酸シクロヘキシルなどのメタクリル酸エステル類、
エチレングリコールジメタクリレート、ジアリルフタレート、ジビニルベンゼンなどの多官能性モノマー、
γ−メタクロキシプロピルメチルジメトキシシラン、γ−メタクロキシプロピルメチルジエトキシシラン、γ−メタクロキシプロピルトリメトキシシラン、γ−メタクロキシプロピルトリエトキシシランなどのケイ素含有モノマー、
等が挙げられる。
これらのモノマーの中では、スチレン、及び／またはガラス転移温度が２０℃以上のホモポリマーを形成し得る炭素数４以上のアルキル（メタ）アクリレートが好ましい。
スチレンモノマーは、耐水性、光沢、顔料分散性などの点から共重合モノマー成分として好適である。スチレン以外に、ビニルトルエン、αメチルスチレンなどのスチレン系モノマーなども同様に有用であるが、コスト面などを考慮するとスチレンモノマーが最善である。
また、ガラス転移温度が２０℃以上のホモポリマ−を形成し得る炭素数４以上のアルキル（メタ）アクリレ−トは、耐候性、耐汚染性、耐水性などの点から好ましい。
ガラス転移温度が２０℃以上のホモポリマ−を形成し得る炭素数４以上のアルキル（メタ）アクリレ−トモノマ−としては、メタクリル酸ｎ−ブチル、メタクリル酸ｔｅｒｔ−ブチル、メタクリル酸−ｉｓｏブチル、メタクリル酸ｎ−ヘキシル、メタクリル酸イソボロニル、メタクリル酸シクロヘキシルなどのメタクリル酸エステル類があげられる。
その中でも炭素数４以上のアルキル（メタ）アクリレートとしては、ｔｅｒｔ−ブチルメタクリレートの使用が最も好ましい。
【００１１】
建築複層弾性塗膜用トップコート塗料に好適な本発明の共重合体エマルジョンは、上記した疎水性ラジカル重合性モノマ−（ｂ）だけではなく、以下の理由により、水への溶解度が１重量％超の親水性ラジカル重合性モノマー（ａ）を０．１〜１０重量％共重合に供することが必要である。
即ち、親水性ラジカル重合性モノマー（ａ）が０．１重量％未満であると、スケールアップなどの合成面、顔料混和安定性など各種安定性から実用上難しい。一方、親水性ラジカル重合性モノマー（ａ）が１０重量％よりも多いと形成される塗膜の耐水性が極端に低下し、外装塗料用途の樹脂としては適さない。
【００１２】
また、トップコート塗膜は、汚染性、耐久性などの点から、必要以上に柔らかいことは不適切である。即ち、トップコート塗料の主たる成分たる上記共重合体のガラス転移温度は比較的高い方が種々の物性に優れている。従って、トップコート塗料の主たる成分たる上記共重合体としては、ガラス転移温度が０〜５０℃であることが重要であり、１０〜３０℃であることが好ましい。
共重合体のガラス転移温度が０℃未満であると、トップコート塗料用の樹脂としてはタックがありすぎて、塗膜の耐汚染性、耐候性などが不十分である。
また、共重合体のガラス転移温度が５０℃以上であると、塗料としての成膜性が不十分になり、均一な塗膜が形成されにくくなる。そして、塗膜を繰り返し温めたり冷やしたりするとクラックが発生したりする。また、耐水性も不良になる。
【００１３】
本発明の共重合体のエマルジョンは、界面活性剤を使用し、モノマーを水性媒体中で重合する、通常の一般的な乳化重合方法で合成できる。
界面活性剤はノニオン性界面活性剤とアニオン性活性剤との併用が重合安定性、塗料化時の各種安定性の面から一般的である。
しかし、最終塗料の要求性能によっては、ノニオン性活性剤の単独使用、アニオン性界面活性剤の単独使用の場合もあり得る。
【００１４】
ノニオン性界面活性剤は、ポリオキシエチレンノニルフェニルエーテル、ポリオキシエチレンオクチルフェニルエーテルなどのポリオキシエチレンアルキルフェニルエーテル類、ポリオキシエチレンラウリルエーテル、ポリオキシエチレンステアリルエーテル、ポリオキシエチレンオレイルエーテルなどのポリオキシエチレンアルキルエーテル類、ポリオキシエチレンジスチレン化フェニルエーテルなどのポリオキシ多環フェニルエーテル類、ポリオキシエチレンソルビタン脂肪酸エステルなどが挙げられる。
上記の非反応性界面活性剤以外に、化学的に粒子表面に結合し、安定化への寄与度の大きい、モノマー成分と共重合可能な反応性ノニオン性界面活性剤も使用可能である。
【００１５】
反応性ノニオン性界面活性剤としては、アデカリアソープＥＲ−１０、ＥＲ−２０（旭電化工業株式会社製）、アクアロンＲＮ−１０、ＲＮ−２０、ＲＮ−３０、ＲＮ−５０（第一工業製薬株式会社製）、ＮＫエステルＭ−２０Ｇ、Ｍ−４０Ｇ（新中村化学工業株式会社製）などが代表的なものである。
乳化重合に際しては、これら１種または２種以上を併用してもよい。
【００１６】
アニオン性界面活性剤もノニオン性界面活性剤と同様に、非反応性のアニオン性界面活性剤、及び反応性のアニオン性界面活性剤いずれでも使用できる。
非反応性アニオン性界面活性剤としては、ドデシルベンゼンスルホン酸塩、ラウリル硫酸塩、アルキルジフェニルエーテルスルホン酸塩、ジアルキルスルホコハク酸塩、ポリオキシエチレンアルキルフェニルエーテル硫酸塩、ポリオキシエチレン多環フェニルエーテル硫酸塩、ポリオキシエチレンアルキルエーテル硫酸塩などがあれられる。
反応性のアニオン性界面活性剤としては、アデカリアソープＳＲ−１０、ＳＲ−２０、ＳＥ−１０Ｎ（旭電化工業株式会社製）アクアロンＨＳ−１０、ＨＳ−２０、ＫＨ−０５、ＫＨ−１０（第一工業製薬株式会社製）エレミノールＪＳ−２（三洋化成工業株式会社製）などがあげられる。
これら界面活性剤の使用量は、モノマー１００重量部に対して、０．１〜１０重量部であることが好ましく、０．５〜７重量部であることがより好ましい。
０．１重量部未満では重合時のエマルジョンの安定性が悪く凝集がおこりやすい。また１０重量部を超えると粒子径が小さくなりすぎ化学的安定性が悪くなり、又耐水性の点でも好ましくない。
【００１７】
本発明における乳化重合時に使用する開始剤としては、過硫酸アンモニウム、過硫酸カリウム、過硫酸ナトリウムなどの無機系過酸化物重合開始剤や、過酸化水素水、ｔ−ブチルハイドロパーオキサイドなどの有機過酸化物や水溶性アゾ系開始剤を使用する。これら開始剤は単独で使用することもできるが、重亜硫酸ナトリウム、エルソルビン酸ナトリウム、チオ尿素、二酸化チオ尿素などの還元剤との併用によるレドックス型で使用してもよい。
これら開始剤はモノマー混合物に対して  ０．１〜５．０重量％とすることが一般的である。重合開始時に必要量を一括して使用してもよいし、又、分割して任意の時間ごとに添加して用いてもよい。
また、促進剤として硫酸第一鉄や硫酸銅などの物質を添加してもかまわない。
【００１８】
さらに必要に応じて、緩衝剤として、酢酸ナトリウム、クエン酸ナトリウム、重炭酸ナトリウムなどが、また保護コロイドとしてポリビニールアルコール、水溶性セルロース誘導体などが、連鎖移動剤としてのオクチルメルカプタン、チオグリコール酸２−エチルヘキシル、ステアリルメルカプタン、ラウリルメルカプタン、ｔ−ドデシルメルカプタンなどのメルカプタン類が適量使用できる。
また、消泡剤、レベリング剤、防腐剤、ｐＨ調整剤、粘性調整剤なども配合可能である。
【００１９】
本発明の建築複層弾性塗膜用トップコート塗料は、上記共重合体エマルジョンを含有するものであり、顔料を含まないクリアー塗料としても、また酸化チタンなど着色顔料、重質炭酸カルシウムなどの体質顔料等を含有する塗料とすることもできる。後者の各種顔料を含有する塗料がより汎用的である。使用用途により、顔料の種類や使用量は選択できる。
本発明の建築複層弾性塗膜用トップコート塗料は、上記した各種顔料以外に、テキサノールやブチルセロソルブなどの成膜助剤、エチレングリコールやメタノールなどの凍結防止剤、顔料分散剤、湿潤剤、増粘剤、粘性調整剤、防腐剤、消泡剤、pH調節剤などが目的に応じて使用される。
【００２０】
本発明の建築複層弾性塗膜用トップコート塗料が、塗装される基材としては、モルタル、コンクリート、フレキシブルスレート板、珪酸カルシウム板等の汎用建築基材があげられる。
建築基材上に下塗り剤が塗装・乾燥された上に、中塗り弾性塗料が塗装・乾燥され、次いで本発明のトップコート塗料がその塗膜の上に、塗装、乾燥される。
塗装方法は、スプレー塗装、ローラー塗装、刷毛塗装などの方法が一般的である。
トップコート塗膜のうち、比較的薄塗りのフラット系塗膜では、０．１〜０．４Kg／ｍ２（乾燥皮膜厚さ：５０ミクロン〜３００ミクロン）が一般的な塗工量である。
乾燥は、現場施工の塗料であるので、寒冷地、あるいは冬場の５℃前後の雰囲気温度から、夏場の４０℃前後までの広い範囲で成膜、乾燥することが必要である。
【実施例】
【００２１】
実施例１（表２の１０倍量のスケールで実施した）
温度計、滴下ロ−ト、還流冷却管を備え、窒素ガスで置換した反応容器に、イオン交換水（初期仕込み分：４３４部）を仕込んだ。
モノマー（スチレン：３５０部、メタクリル酸ｔ−ブチル：２５７部、アクリル酸２エチルヘキシル：３６３部、アクリル酸：２０部、アクリルアマイド：１０部）、アニオン性界面活性剤（アクアロンＫＨ−１０、第一工業製薬株式会社製）有効成分１５部を溶解した水溶液７５部、ノニオン性界面活性剤（エマルゲン１１１８Ｓ−７０、花王株式会社製）有効成分１０部を溶解した水溶液４０部）、及びイオン交換水：２６０部を混合撹拌し乳化させ、プレエマルジョンを得た。
このプレエマルジョンの３％分（４１部）を反応釜に初期分割分として仕込み、内温を６５℃に昇温した後、開始剤（過硫酸アンモニウム  ５％水溶液：８０部及び重亜硫酸ナトリウム  ２％水溶液１００部）の各々１０％を反応釜に添加し、反応を開始した。
反応開始5分後から、上記プレエマルジョンの残り９７％を滴下ロートから滴下し始めた。
内温を７０℃に保ちながら、４時間かけて連続的に滴下し、滴下終了後さらにその温度で２時間反応した。
開始剤（残りの９０％）も乳化プレエマルジョンの滴下と同時に連続滴下した。
反応率が９９％以上なったことを１５０℃熱風乾燥機で20分間乾燥した乾燥残分で確認し、冷却後２５%アンモニア水（１３部）でｐＨを調整した。１５０メッシュの濾布でろ過し、不揮発分：４９．８％、粘度（ＢＨ型粘度計・Ｎｏ３ローター  ２０ｒｐｍ）：２８００mPa・ｓ、粒子径：１４０ｎｍの共重合体エマルジョンを得た。共重合に供したモノマーから求められる共重合体のガラス転移温度（理論値）は２５℃であった。
【００２２】
実施例2：（実施例１と同様に、表２の１０倍量スケールで実施した。）
温度計、滴下ロ−ト、還流冷却管を備え、窒素ガスで置換した実施例1と同様の反応容器に、反応釜量のイオン交換水（４５２部）を仕込んだ。
表２の滴下分のモノマー成分（スチレン：３５０部、メタクリル酸t −ブチル：１８９部、メタクリル酸メチル：５０部、アクリル酸２エチルヘキシル：３９１部、アクリル酸：１５部、アクリルアマイド：５部、）、アニオン性界面活性剤成分（ハイテノ−ルＮＦ-０８：第一工業製薬株式会社製、有効成分１５部を溶解した水溶液７５部、ノニオン性界面活性剤（アデカリアソ−プＥＲ-２０：旭電化工業株式会社製、有効成分５部を溶解した水溶液２０部）、イオン交換水（滴下分：２６６部）を滴下分として仕込み、混合撹拌し乳化させプレエマルジョンを得た。
この乳化プレエマルジョンの３％分（４１部）を反応釜に初期分割分として仕込む。
内温を６５℃に昇温した後、開始剤（過硫酸アンモニウム５％水溶液：８０部及び重亜硫酸ナトリウム２％水溶液１００部）の各々、１０％を添加し、反応を開始した。
反応開始5分後から乳化プレエマルジョンの残り９７％の滴下し始めた。
内温を７０℃に保ち４時間かけて連続的に滴下し、さらにその温度で２時間反応した。開始剤（残りの９０％）も乳化プレエマルジョンの滴下と同時に連続滴下した。
反応率９９％以上になったことを１５０℃熱風乾燥機で20分間乾燥した乾燥残分で確認し、冷却後２５％アンモニア水（１１部）で ｐＨを調整した。１５０メッシュの濾布でろ過し、不揮発分：５０．２％、粘度（ＢＨ型粘度計・Ｎｏ３ローター  ２０ｒｐｍ）：１９００mPa・ｓ、粒子径：１３０ｎｍ のアクリル系共重合体エマルジョンを得た。共重合に供したモノマーから求められる共重合体のガラス転移温度（理論値）は２０℃であった。
【００２３】
実施例３〜実施例５
表２に示す組成を実施例1及び実施例2と同様の方法で重合してそれぞれの水性アクリル系共重合体エマルジョンを得た。
【００２４】
比較例１〜比較例４
モノマー組成及び界面活性剤の種類以外は、実施例と同様の方法で重合し
それぞれの水性アクリル系共重合体エマルジョンを得た。
【００２５】
（評価方法及び評価基準）
（１）重合安定性：反応終了後の反応容器への樹脂の付着量及び、１５０メッシュの濾布で濾過後の凝集物量を目視で評価した。なお評価基準は次のとおりである。
○：良好（濾過残渣が  ０．０５％未満）
△：やや問題あり（濾過残渣が  ０．０５％以上  ０．１％未満）
×：不良（濾過残渣が  ０．１％以上）
【００２６】
（２）塗料化及び弾性塗料塗膜との密着性
下記配合処方にて、塗料化し、密着性評価を行う。
【００２７】
【表１】
2006206800.tif 000002
【００２８】
【表２】
2006206800.tif 000003
【００２９】
（３）弾性塗料塗膜との密着性
スレート板に、シーラー及び防水弾性塗料を塗装し、常温乾燥させる。その塗装板の上に、上記作成したトップコート塗料を刷毛で、０．２５Ｋｇ／ｍ２  塗装し  室温で１日間乾燥させた後、５０℃温水に2時間浸漬した。その試料表面を、へらで引っ掻いて、弾性塗料との密着性を評価する。
○  ：密着性良好（剥離するのに抵抗がある）
△  ：部分的に剥離する。
×  ：弾性塗料とトップコートが抵抗なく剥離する。
【００３０】
（４）耐候性
スレート板に、シーラー及び防水弾性塗料を塗装し、常温乾燥させる。その塗装板の上に、上記作成したトップコート塗料を刷毛で、０．２５Ｋｇ／ｍ２  塗装し、室温で7日間乾燥させる。
その試料を促進耐候性試験機（ＱＵＶ促進耐候性試験機：三洋貿易株式会社製）を使用し、照射前の光沢を標準とし、５００時間照射後の光沢保持率で優劣を比較する。
○  ：保持率が  ８０％以上
△  ：保持率が  ５０％以上  ８０％未満
×  ：保持率が  ５０％未満
【００３１】
（５）耐水白化性
エマルジョン１００部に成膜助剤として、テキサノール／ブチルセロソルブ＝８０／２０の混合物を５部添加し、５ミルのアプリケーターにてガラス板に塗工する。室温で1日間乾燥後、５０℃の温水に浸漬し、白化の程度、膜の状態から判定する。
○  ：浸漬３０分後で、白化のほとんどないもの。
△  ：浸漬３０分後で白化する。
×  ：浸漬３０分以内で白化・膨潤する。
尚、白化とは  ８ポイントの字がよめなくなる程度のものをいう。
【産業上の利用可能性】
【００３２】
この水性アクリル系共重合体エマルジョンは弾性塗料塗膜への密着性に優れている。また、各種安定性にすぐれ、皮膜化したあとの耐水性も良好で、各種建築塗料用樹脂、例えば、艶ありトップコート用樹脂、単層弾性塗料用樹脂などへの展開が特に有用である。